(57)【要約】【課題】  ラインパイプ向けの低YR電縫鋼管を、設備の追加や生産能率の低下を伴わずして製造しうる方法を提供する【解決手段】  帯鋼を略円筒状のオープン管に連続成形し、該オープン管の円周方向端部同士を電縫溶接してなる管に回転矯正処理を施す電縫鋼管の製造方法において、前記帯鋼の組成を、質量％で、Ｃ：0.02〜0.1％、Si：0.01〜0.5％、Mn：0.6〜2.3％、P：0.01％以下、Ｓ：0.01％以下、Al：0.1％以下を含有する組成とし、管全体の繰り返し曲げ‐曲げ戻しによる管厚方向平均歪、及び／又は、縮径、管長方向直接圧縮の各単独若しくは組合せによる管長方向圧縮歪が、0.1〜7.0％になるように前記回転矯正処理を施す。【選択図】          図１
2007015008.tif 000002
【特許請求の範囲】
【請求項１】
帯鋼を略円筒状のオープン管に連続成形し、該オープン管の円周方向端部同士を電縫溶接してなる管に回転矯正処理を施して外形寸法形状を整える電縫鋼管の製造方法において、前記帯鋼の組成を、質量％で、Ｃ：0.02〜0.1％、Si：0.01〜0.5％、Mn：0.6〜2.3％、P：0.01％以下、Ｓ：0.01％以下、Al：0.1％以下を含有し、残部が実質的にFeからなる組成とし、前記回転矯正処理を、下記条件(1)〜(5)の何れかが満たされるように施すことを特徴とするラインパイプ向け低ＹＲ電縫鋼管の製造方法。
記
条件(1)：管全体の繰り返し曲げ‐曲げ戻しにより0.1〜7.0％の管厚方向平均歪を付与する条件。
条件(2)：管長方向の長さ増減無しの縮径により0.1〜7.0％の管長方向圧縮歪を付与する条件。
条件(3)：縮径無しの管長方向直接圧縮により0.1〜7.0％の管長方向圧縮歪を付与する条件。
条件(4)：縮径及び管長方向直接圧縮により0.1〜7.0％の管長方向圧縮歪を付与する条件。
条件(5)：条件(1)と条件(2)〜(4)の何れかとを組合せた条件。
【請求項２】
前記組成を、下記式で定義される炭素当量Ceqが0.44％未満になる組成としたことを特徴とする請求項１記載のラインパイプ向け低ＹＲ電縫鋼管の製造方法。
記
Ceq＝Ｃ＋Mn/６＋Si/24＋Ni/40＋Cr/５＋Mo/４＋V/14
但し、右辺の元素記号項は同号元素の鋼中成分含有量（質量％）であり、含有されない成分元素の項は無視する。
【請求項３】
前記Feの一部に代えて、質量％で、Cu：0.5％以下、Ni：0.5％以下の内から選ばれる１種又は２種を含有するとしたことを特徴とする請求項１又は２に記載のラインパイプ向け低ＹＲ電縫鋼管の製造方法。
【請求項４】
前記Feの一部に代えて、質量％で、Cr：0.5％以下、Mo：0.5％以下の内から選ばれる１種又は２種を含有するとしたことを特徴とする請求項１〜３の何れかに記載のラインパイプ向け低ＹＲ電縫鋼管の製造方法。
【請求項５】
前記Feの一部に代えて、質量％で、Nb：0.1％以下、V：0.1％以下、Ti：0.1％以下の内から選ばれる１種又は２種以上を含有するとしたことを特徴とする請求項１〜4の何れかに記載のラインパイプ向け低ＹＲ電縫鋼管の製造方法。
【請求項６】
前記Feの一部に代えて、質量％で、Ca：0.005％以下を含有するとしたことを特徴とする請求項１〜５の何れかに記載のラインパイプ向け低ＹＲ電縫鋼管の製造方法。
【発明の詳細な説明】
【技術分野】
【０００１】
本発明は、ラインパイプ向け低ＹＲ電縫鋼管の製造方法に関し、詳しくは、パイプラインとして敷設される際に座屈が発生し難く、敷設後の耐震性に優れるラインパイプ向け低ＹＲ電縫鋼管の製造方法に関する。
ここで、ＹＲは降伏比であり、これは、引張試験により測定された降伏強さ(ＹＳ)の対引張強さ(ＴＳ)比（＝YS/TS）で定義される。但しＹＳは、下降伏点応力（LYS）、オフセット法による0.2％耐力(0.2％ＰＳ)、アンダーロード法（全伸び法）による0.5％耐力(0.5％ＰＳ)の内の何れか１種であり、特にパイプの場合、前記引張試験は、ＡＰＩ，ＪＩＳ，ＡＳＴＭ等の鋼管に関する各種工業規格に定められる管長（パイプの長手(Ｌ)）方向の全厚試験片を用いて行うものである。又、本発明にいう、「低ＹＲ電縫鋼管」とは、製品の全周、全長の何れの位置においても、ＹＲが0.90以下（百分率表示では90％以下）である電縫鋼管を意味する。
【背景技術】
【０００２】
敷設時に曲げ、曲げ戻しされるリールバージ向けのラインパイプには、従来、品質、強度の面からシームレス鋼管が多用されてきたが、近年品質および強度の問題が解消され、コストダウンを図る意味から電縫鋼管を使用する試みがなされるようになった。こういったリールバージ向けの電縫鋼管では、敷設する場合の曲げ歪みによる局部座屈発生と、これを起点とするパイプの破壊が問題となっている。またΦ200mmを超えるサイズの電縫鋼管は、リールバージ向け以外にも、UOE鋼管の代替として広く用いられるようになっており、敷設後の地震等の地盤変動による歪みで局部座屈が発生し、これを起点としてパイプが破断することが近年問題となっている。そこで、局部座屈による破断を防止するためのパイプの材質設計として、L方向引張特性におけるYRを下げることが要求されてきており、近年ではYR≦90％を満足することが必要となっている。
【０００３】
然し、電縫鋼管は、その造管成形段階においてL方向への引張歪が付与されるため、L方向YRは高くなる傾向にある。特に近年では対サワー性能の一層の向上が要求されているため、過去の電縫鋼管と比較して低C系の組成となり、素材段階のYRが著しく高く（80％以上）、その結果、造管後のYR≦90％を満足することが困難となりつつある。
尚、ラインパイプ向けの低YR鋼管では、例えばリールバージ向けに、特許文献１に示されたように実質的に炭素量を0.1％以上とする方法が知られている。一方、UOE鋼管では、溶接後の拡管によりＬ方向の圧縮歪みを付与して低YR化する手法が用いられている（例えば特許文献２）。
【特許文献１】特開平３−２１１２５５号公報
【特許文献２】特開平１０−３１０８２１号公報
【発明の開示】
【発明が解決しようとする課題】
【０００４】
然しながら、特許文献１記載の技術では、成分調整により電縫溶接部の特性を向上させているものの、近年顧客から要求のある優れた耐サワー性については考慮されていない。又その実施例に示される引張特性は、円周溶接部を含む溶接継手引張試験の結果であり、母材の引張特性とは異なるものであるため、参考にならない。
一方、一般に拡管を行わない電縫鋼管製造にＵＯＥ鋼管製造における拡管工程を適用しようとするのは、拡管設備の追加を要することに加え、拡管工程は造管成形後に１本毎に行うバッチ処理であり、又熱処理が必要な場合もあるため、電縫鋼管のような高速溶接による製造では著しい生産能率の低下に繋がるという難点がある。
【０００５】
本発明は、かかる状況に鑑み、ラインパイプ向けの低YR電縫鋼管を、設備の追加や生産能率の低下を伴わずして製造しうる、ラインパイプ向け低ＹＲ電縫鋼管の製造方法を提供することを目的とする。
【課題を解決するための手段】
【０００６】
前記目的達成にのために、本発明者らは、造管成形後のラインパイプ向け電縫鋼管を低YR化する観点から、造管成形‐電縫溶接後に適宜行われる回転矯正工程における矯正処理条件について鋭意検討し、その結果、耐サワー性の確保に適合するよう成分設計した組成の素材を用い、前記回転矯正工程において、管厚方向に繰り返し曲げ歪を付与する、若しくは管長手方向に圧縮歪を付与することにより、優れた耐サワー性具有と造管成形後の低ＹＲ化とが一挙に達成できることを見出した。
【０００７】
更に具体的には、耐サワー性確保のため素材を低Ｃ系の特定の鋼組成のものとし、電縫溶接後の回転矯正工程において、管全体の曲げ‐曲げ戻しにより0.1〜7.0％の管厚方向平均歪を付与する条件(1)、管長方向の長さ増減無しの縮径により0.1〜7.0％の管長方向圧縮歪を付与する条件(2)、縮径無しの管長方向直接圧縮により0.1〜7.0％の管長方向圧縮歪を付与する条件(3)、縮径及び管長方向直接圧縮により0.1〜7.0％の管長方向圧縮歪を付与する条件(4)、条件(1)と条件(2)〜(4)の何れかとを組合せた条件(5)、の何れかが満たされるように回転矯正処理を施すことにより、その効果を最大限に発揮させ得るという知見を得た。
【０００８】
本発明は、上記知見に基づいて成されたものであり、その要旨は次の通りである。
[請求項１]  帯鋼を略円筒状のオープン管に連続成形し、該オープン管の円周方向端部同士を電縫溶接してなる管に回転矯正処理を施して外形寸法形状を整える電縫鋼管の製造方法において、前記帯鋼の組成を、質量％で、Ｃ：0.02〜0.1％、Si：0.01〜0.5％、Mn：0.6〜2.3％、P：0.01％以下、Ｓ：0.01％以下、Al：0.1％以下を含有し、残部が実質的にFeからなる組成とし、前記回転矯正処理を、下記条件(1)〜(5)の何れかが満たされるように施すことを特徴とするラインパイプ向け低ＹＲ電縫鋼管の製造方法。
【０００９】
記
条件(1)：管全体の繰り返し曲げ‐曲げ戻しにより0.1〜7.0％の管厚方向平均歪を付与する条件。
条件(2)：管長方向の長さ増減無しの縮径により0.1〜7.0％の管長方向圧縮歪を付与する条件。
条件(3)：縮径無しの管長方向直接圧縮により0.1〜7.0％の管長方向圧縮歪を付与する条件。
条件(4)：縮径及び管長方向直接圧縮により0.1〜7.0％の管長方向圧縮歪を付与する条件。
条件(5)：条件(1)と条件(2)〜(4)の何れかとを組合せた条件。
【００１０】
[請求項２]  前記組成を、下記式で定義される炭素当量Ceqが0.44％未満になる組成としたことを特徴とする請求項１記載のラインパイプ向け低ＹＲ電縫鋼管の製造方法。
記
Ceq＝Ｃ＋Mn/６＋Si/24＋Ni/40＋Cr/５＋Mo/４＋V/14
但し、右辺の元素記号項は同号元素の鋼中成分含有量（質量％）であり、含有されない成分元素の項は無視する。
【００１１】
[請求項３]  前記Feの一部に代えて、質量％で、Cu：0.5％以下、Ni：0.5％以下の内から選ばれる１種又は２種を含有するとしたことを特徴とする請求項１又は２に記載のラインパイプ向け低ＹＲ電縫鋼管の製造方法。
[請求項４]  前記Feの一部に代えて、質量％で、Cr：0.5％以下、Mo：0.5％以下の内から選ばれる１種又は２種を含有するとしたことを特徴とする請求項１〜３の何れかに記載のラインパイプ向け低ＹＲ電縫鋼管の製造方法。
【００１２】
[請求項５]  前記Feの一部に代えて、質量％で、Nb：0.1％以下、V：0.1％以下、Ti：0.1％以下の内から選ばれる１種又は２種以上を含有するとしたことを特徴とする請求項１〜４の何れかに記載のラインパイプ向け低ＹＲ電縫鋼管の製造方法。
[請求項６]  前記Feの一部に代えて、質量％で、Ca：0.005％以下を含有するとしたことを特徴とする請求項１〜５の何れかに記載のラインパイプ向け低ＹＲ電縫鋼管の製造方法。
【発明の効果】
【００１３】
本発明によれば、素材組成と回転矯正処理条件とを適正に組合せたことにより、設備追加を要さず生産能率の低下も伴わずに、ラインパイプ向け低ＹＲ電縫鋼管を製造することができる。
【発明を実施するための最良の形態】
【００１４】
本発明は、帯鋼を略円筒状のオープン管に連続成形する造管成形工程と、該オープン管の円周方向端部同士を電縫溶接する接合工程と、該電縫溶接後の管に回転矯正処理を施して外形寸法形状を整える回転矯正工程とを有する。造管成形工程では、コイル状巻物から連続的に払い出した帯鋼を、ブレークダウンロール装置、ケージロール装置、フィンパスロール装置等を複数直列に配置したロール成形手段に通して略円筒状のオープン管に連続成形する。接合工程では、高周波通電（又は誘導）加熱装置及びスクイズロール装置からなる電縫溶接手段を用いて、オープン管のＶシェイプ収束点を連続的に接合する。造管成形工程及び接合工程は、常法により実施すればよい。
【００１５】
本発明では、回転矯正工程を利用して低ＹＲ化を実現する点に大きな特徴がある。そこで、素材組成の説明に先立ち、回転矯正処理について説明する。回転矯正処理は、造管成形‐電縫溶接後の管１の外形寸法形状を整え、製品寸法精度を向上させるために、例えば図１に示すような回転矯正機を用いて行われる。これは、上下１対のロール２、２’をそれらのロール軸が互いに交差し且つパスラインに対し斜角配置となる形態で保持するロールスタンド３を複数タンデムに配列してなり、各ロールスタンド３，３，…，３間での縮径、曲げ‐曲げ戻しによる曲り矯正が可能に構成されている。図１のように、ロール２，２’を矢示４，４’方向に回転させると、管１は矢示６方向に回転しながら矢示５方向に搬送される。このときロール回転速度、ロールギャップ、パスライン高さ位置等の操作因子をロールスタンド３，３，…，３毎に設定操作することにより、縮径、曲げ‐曲げ戻し等の加工量を目標値に制御することができる。
【００１６】
従来、回転矯正処理は、製品寸法精度の向上のみを目的としたものであり、これを製品の材質制御に利用するという技術思想はなかった。これに対し本発明によれば、回転矯正処理の利用により製品のＹＲを有利に低減させることができるのである。その作用を説明する。
図１のような回転矯正機を用い、電縫溶接後の管に繰り返し曲げ歪を付与すると、バウシンガー効果により管長方向引張特性に係るＹＲの低減が発生する。又、管長方向長さを増減すること無く縮径を行うと、管周方向圧縮歪を受けて管長方向へ伸びようとする歪が抑制されることにより管長方向に圧縮歪が作用し、バウシンガー効果により管長方向引張特性に係るＹＲの低減が発生する。更に前記操作因子の設定操作方法によっては縮径を行わずに直接管長方向圧縮歪みを付与することも可能であり、この場合もバウシンガー効果による管長方向引張特性変化を介して低YR化が可能となる。
【００１７】
管全体の繰り返し曲げ‐曲げ戻しにより付与される管厚方向平均歪は、0.1％以上であればYRを低減させるのに十分であり、一方7.0％を超えた場合加工硬化により管長方向のバウシンガー効果が相殺されるため、0.1〜7.0％とすることが肝要である。
又、管長方向圧縮歪みは、付与方法が縮径であるか管長方向直接圧縮であるかに拘らず、0.1％以上であればバウシンガー効果によりYRを低減させるのに十分であり、一方7.0％を超えた場合加工硬化により管長方向のバウシンガー効果が相殺されるため、0.1〜7.0％以下とすることが肝要である。
【００１８】
繰り返し曲げ‐曲げ戻しによる管厚方向平均歪付与、縮径による管長方向圧縮歪付与、管長方向直接圧縮による管長方向圧縮歪付与は、個別に実施した場合も組合せて実施した場合も同様にYR低減の効果が得られる。
尚、管厚方向平均歪又は管長方向圧縮歪を目標値に制御するに必要な、これら制御量と前記操作因子の設定操作量との定量的関係は、管の弾塑性変形理論に基いて適宜のモデル式を作成し、これを実験により検証したものを用いて決定することができる。
【００１９】
次に、素材の組成（化学成分）の限定理由を説明する。尚、化学成分含有量の単位には質量％を用いるが、以下では％と略記する。本発明か対象とするラインパイプ向け電縫鋼管は、種々の敷設環境での使用に耐え、特に近年顧客からの要求に応えるために、優れた耐サワー性を有する必要がある。従って本発明に係る素材組成は、耐サワー性適応組成を基本として成分設計された。
【００２０】
Ｃは0.02〜0.1％とする。Ｃは炭化物として析出強化に寄与する元素であるが、0.1％を超えるとパーライト、ベイナイト、マルテンサイト等の第二相の組織分率が増加し、ラインパイプとして必要な優れた耐サワー性を確保できなくなる。このため、Ｃは0.1％以下に限定した。一方、Ｃ含有量が0.02％未満では、ラインパイプとして十分な強度が確保できなくなる。このため、Ｃは０.02％以上含有するものとする。好ましくは0.02〜0.07％である。
【００２１】
Siは0.01〜0.5％とする。Siは脱酸のため添加するが、0.01％未満では脱酸効果が十分でなく、0.5％を超えると電縫溶接性を劣化させるため、Si含有量を0.01〜0.5％に規定する。
Mnは0.6〜2.3％とする。Mnは強度、靭性を確保するため添加するが、0.6％未満ではその効果が十分でなく、2.3％を超えると第二相分率が増加し、ラインパイプとして必要な優れた素材靭性を確保できないため、Mn含有量を0.6〜2.3％に規定する。
【００２２】
Pは0.01％以下とする。Pは電縫溶接性を劣化させる元素であるため、P含有量の上限を0.01％に規定する。
Sは0.01％以下とする。Sは一般的に鋼中においてはMnS介在物となり、水素誘起割れ（HIC）の起点となるため少ないほどよい。然し、0.01％以下であれば問題ないため、S含有量の上限を0.01％に規定する。
【００２３】
一方、鋼材の溶接性の指標として、構造用鋼材の溶接熱影響部最高硬さに対する成分元素の影響に関する実験データ解析から導出された次式の炭素当量Ｃeqがよく用いられている。
Ceq＝Ｃ＋Mn/６＋Si/24＋Ni/40＋Cr/５＋Mo/４＋V/14
但し、右辺の元素記号項は同号元素の鋼中成分含有量（質量％）であり、含有されない成分元素の項は無視する。Ｃeqが0.44％未満であれば、電縫鋼管の各種溶接施工において割れ等の欠陥が生じ難いため、本発明では、Ｃeqを0.44％未満とすることが望ましい。尚、このCeq規制に係る実施形態は、後述の選択添加成分を含有する場合にも適用することが望ましい。
【００２４】
上記以外の残部は実質的にFeからなる。残部が実質的にFeからなるとは、本発明の作用効果を無くさない限り、不可避的不純物をはじめ、他の微量添加元素を含有するものが本発明の範囲に含まれることを意味する。不可避的不純物の含有量は合計で0.05％以下であることが好ましい。他の微量添加元素の含有量は合計で５％以下であることが好ましい。
更に、本発明では、ラインパイプ向け電縫鋼管の強度や降伏比、靭性を更に改善する目的で、組成中のFeの一部に代えて、
・Cu：0.5％以下、Ni：0.5％以下の内から選ばれた１種又は２種、
・Cr：0.5％以下、Mo：0.5％以下の内から選ばれた１種または２種、
・Nb：0.1％以下、V：0.1％以下、Ti：0.1％以下の内から選ばれた１種又は２種以上、
・Ca：0.005％以下、
を選択添加し含有させることができる。
【００２５】
Cuは0.5％以下がよい。Cuは靭性の改善と強度の上昇に有効な元素であるが、多く添加すると溶接性が劣化するため、添加する場合は0.5％を上限とする。好ましくは0.05〜0.5％である。
Niは0.5％以下がよい。Niは靭性の改善と強度の上昇に有効な元素であるが、多く添加すると硬化第二相が生成しやすくなり、耐サワー性の低下に繋がるため、添加する場合は0.5％を上限とする。好ましくは0.05〜0.5％である。
【００２６】
Crは0.5％以下がよい。CrはMnと同様に低Cでも十分な強度を得るために有効な元素であるが、多く添加すると第二相が生成しやすくなり耐サワー性を低下させるため、添加する場合は0.5％を上限とする。好ましくは0.1〜0.5％である。
Moは0.5％以下がよい。MoはMn、Crと同様に低Cでも十分な強度を得るために有効な元素であるが、多く添加すると第二相が生成しやすくなり耐サワー性を低下させるため、添加する場合は0.5％を上限とする。好ましくは0.05〜0.5％である。
【００２７】
Nbは0.1％以下がよい。Nbは炭窒化物の微細析出と組織の微細粒化により強度と靭性を向上させる。然し、0.1％を超えると硬化した第二相が増加しやすくなり、耐サワー性が著しく劣化するため、添加する場合は0.1％以下に規定する。好ましくは0.01〜0.1％である。
Vは0.1％以下がよい。VはNbと同様に炭窒化物の微細析出により強度上昇に寄与する。然し、0.1％を超えるとNbと同様に硬化した第二相分率が増加し、耐サワー性が著しく劣化するため、添加する場合は0.1％以下に規定する。好ましくは0.05〜0.1％である。
【００２８】
Tiは0.1％以下がよい。TiもNb、Vと同様に炭窒化物の微細析出により強度上昇に寄与する。然し、0.1％を超えるとNbと同様に硬化した第二相分率が増加し、耐サワー性が著しく劣化するため、添加する場合は0.1％以下に規定する。好ましくは0.005〜0.1％である。
Caは0.005％以下がよい。Caは、水素誘起割れの起点となり易い伸長したMnSの形態制御に必要な元素である。然し、0.005％を超えて添加すると過剰なCa酸化物、硫化物が生成し、靭性劣化に繋がるため、添加する場合は0.005％以下に規定する。好ましくは0.002〜0.005％である。
【実施例】
【００２９】
表１に示す組成、板厚、ＹＳ、ＴＳ、ＹＲを有する帯鋼（コイル状熱延鋼板）を、前記造管成形工程及びこれに引続く前記接合工程（加熱方式は高周波通電加熱方式）により処理し、得られた管に、回転矯正機を用いて表２に示す内の何れかの条件で回転矯正処理を施し、外径18インチ（457mmφ）のX65電縫鋼管を製造した。尚、本実施例では、接合工程は高周波通電加熱方式で行ったが、高周波誘導加熱方式等の他の加熱方式も適用可能である。
【００３０】
【表１】
2007015008.tif 000003
【００３１】
【表２】
2007015008.tif 000004
【００３２】
得られた電縫鋼管（製品）のシーム部から円周方向に180度離れた位置から試験方向がＬ方向になるように採取したＪＩＳ５号全厚引張試験片を用い、ＪＩＳ  Ｚ  ２２４１の規定に準拠した引張試験を行ってＹＳ（LYS若しくは0.2％ＰＳ）、ＴＳを測定し、ＹＳを算出した。そして、製造上のばらつきを考慮して、製品のＹＳが88％以下のものを低降伏比性に優れる点で合格（○）、残りを不合格（×）と評価した。
【００３３】
又、製品から採取した腐食試験片（サイズ：20Ｗ×全厚×100Ｌ[mm]）を用い、ＮＡＣＥStandard TM0284の規定に準拠したＨＩＣ試験を行い、浸漬終了後同規定に準拠して試験片を切断し研摩し、割れ長さを測定し、割れ長さ比（ＣＬＲ）を求めた。そしてＣＬＲが10％以下のものを耐サワー性に優れる点で合格（○）、残りを不合格（×）と評価した。
【００３４】
更に、低降伏比性、耐サワー性の総合評価として、これら双方が合格であるものを○、残りを×とした。得られた結果を表３に示す。
【００３５】
【表３】
2007015008.tif 000005
【００３６】
表３より、C含有量が請求範囲外である帯鋼Aを素材とした鋼管（No.１〜５）は何れも、組織がフェライト‐ベイナイト系で低降伏比性には合格であるが耐サワー性には不合格である。Mn或いはNb含有量が請求範囲外である帯鋼B、Cを素材とした鋼管（鋼管No.６〜15）は何れも、耐サワー性のみならず、低降伏比性にも不合格である。
組成が請求範囲内である帯鋼D〜Jを素材とした鋼管（鋼管No.16〜41）の場合、耐サワー性には何れも合格である。然しながら、回転矯正処理を実施していない条件No.１、繰り返し曲げ‐曲げ戻しによる管厚方向平均歪が0.1％未満の条件No.２、該歪が7.0％超の条件No.３、管長方向の長さ増加無く縮径したが相対的に管長方向圧縮歪が0.1％未満の条件No.５、該歪が7.0％超の条件No.６、縮径無く管長方向直接圧縮したが管長方向圧縮歪が0.1％未満の条件No.８、該歪が7.0％超の条件No.９では、低降伏比性に不合格である。これに対し、回転矯正処理が請求範囲内である条件No.４，７，10，11，12，13では何れもYRが素材帯鋼よりも低減し、低降伏比性に合格している。
【図面の簡単な説明】
【００３７】
【図１】回転矯正機の１例を示す概略図である。
【符号の説明】
【００３８】
１  管
２、２’  ロール
３  ロールスタンド
４  ロール回転方向の矢示
５  管搬送方向の矢示
６  管回転方向の矢示
【図１】
2007015008.tif 000006